(57)【特許請求の範囲】
【請求項１】
ポリ塩化ビニル１００重量部に対し、可塑剤４０〜７０重量部、安定剤２〜６重量部及び充填剤０〜１０重量部を含む樹脂組成物１００重量部に対し、蛍光顔料を１〜１０重量部かつ蓄光顔料を１〜１０重量部含有することを特徴とする結束・集束用蛍光性ポリ塩化ビニルテープ。
【請求項２】
粘着性を有することを特徴とする請求項１記載の結束・集束用蛍光性ポリ塩化ビニルテープ。
【請求項３】
粘着剤を担持させてなることを特徴とする請求項１記載の結束・集束用蛍光性ポリ塩化ビニル粘着テープ。
【発明の詳細な説明】
【０００１】
【発明の属する技術分野】
本発明は、自動車用電線等の結束・集束に用いる蛍光性ポリ塩化ビニルテープに関するものである
【０００２】
【従来の技術】
特開平５−３０８８６５号公報には、ポリ塩化ビニルの透明原料樹脂に蛍光顔料を添加した材料で蛍光性筒状体を形成し、これを海苔養殖の支柱等に用いて夜間の作業の効率化を計ることが開示されている。
ところで、自動車用電線等の端末の絶縁・結束にポリ塩化ビニル粘着テープが使用されているが、作業の効率化の上でこれに蛍光性を付与することが望まれている。
【０００３】
そこで、上述のように蛍光顔料のみをポリ塩化ビニル粘着テープに使用すると暗中における照明時の視認性は良いが、暗中で照明を使用しない場合は、見えなくなる。また、蓄光顔料のみをテープに添加すると照明を落とした時は暗中で発光し、視認性は良いが、照明時には蛍光性を発しない為に好ましくない。従って、照明時には蛍光性を、非照明時（暗中）には蓄光性を発揮できるポリ塩化ビニル粘着テープが望まれている。
【０００４】
【発明が解決しようとする課題】
本発明は上記問題に鑑み成されたもので、蛍光性および蓄光性を共に有し、照明時および暗中において良い視認性を有した結束・集束用蛍光性ポリ塩化ビニルテープを提供することを目的とする。
【０００５】
【課題を解決するための手段】
本発明は、以下の構成からなる。
（１）ポリ塩化ビニル１００重量部に対し、可塑剤４０〜７０重量部、安定剤２〜６重量部及び充填剤０〜１０重量部を含む樹脂組成物１００重量部に対し、蛍光顔料を１〜１０重量部かつ蓄光顔料を１〜１０重量部含有することを特徴とする結束・集束用蛍光性ポリ塩化ビニルテープ。
（２）粘着性を有することを特徴とする前記（１）記載の結束・集束用蛍光性ポリ塩化ビニルテープ。
（３）粘着剤を担持させてなることを特徴とする前記（１）記載の結束・集束用蛍光性ポリ塩化ビニル粘着テープ。
【０００６】
本発明の結束・集束用蛍光性ポリ塩化ビニルテープは、ポリ塩化ビニル１００重量部に対し、可塑剤４０〜７０重量部、安定剤２〜６重量部及び充填剤０〜１０重量部を含む樹脂組成物（以下、ＰＶＣ組成物という）に蛍光顔料および蓄光顔料を各々特定量を同時に配合したことを特徴とし、これにより照明時と暗中で共に視認性に優れた蛍光性を発現し、特に照明の落ちた場所でも端末を明確に認識できるという効果を有する。
【０００７】
本発明において、蛍光顔料とは光照射に対して蛍光を発するが、光照射を絶つと直ちにあるいは短時間で蛍光が止んでしまう顔料を指し、蓄光顔料とは光等のあるエネルギーを受けた後に蛍光を長時間発するものを言い、好ましくは、蛍光顔料は励起後１０−５秒以内の間、光を発するものであり、蓄光顔料は励起後１０−５秒以上の間、光を発するものである。
【０００８】
蛍光顔料としては、特に制限はないが、染料系化合物が好ましい。染料系化合物としては、オーラミン、ローダミンＢ、フルオレッセン、チオフラビン、ローダミン６Ｇ、ベーシックイエローＨＧ、Ｂｒｉｌｌｉａｎｔｓｕｌｆ  ｏｆ  ｌａｖｉｎｅ等が挙げられるが、オーラミンが特に好ましい。
蓄光顔料としては、特に制限はないが、好ましくは無機系化合物であり、具体的には硫化物、または硫化カルシウムと金属単体との併用が挙げられ、例えば、Ｚｎ−Ｃｕ系（例えば、硫化亜鉛と銅、ＺｎＣｄＳ／Ｃｕ等が好ましい。
【０００９】
硫化亜鉛と銅との組合せを使用する場合、銅は硫化亜鉛１００重量部に対し  通常、０．０１〜０．１重量部使用される。
本発明はＰＶＣ組成物１００重量部に対し、蛍光顔料および蓄光顔料を各々１〜１０重量部配合するが、好ましくは、蛍光顔料は３〜８重量部、蓄光顔料は５〜１０重量部である。
【００１１】
ＰＶＣとしては、通常、平均重合度ｐ＝８００〜２０００のものが挙げられる。
【００１２】
可塑剤としては、フタル酸エステル系｛例えば、ジオクチルフタレート（ＤＯＰ）、ジイソノニルフタレート（ＤＩＮＰ）、ジイソデシルフタレート（ＤＩＤＰ）、ジウンデシルフタレート（ＤＵＰ）等｝、トリメリット酸エステル系｛例えば、トリオクチルトリメリテート（ＴＯＴＭ）、トリノルマルオクチルトリメリテート（ＴｎＯＴＭ）等｝、ポリエステル系等の高分子量可塑剤、例えば、アジピン酸系ポリエステル〔商品名：ＰＮ−３５０（旭電化（株）製）、ＰＮ−２５０（旭電化（株）製）等〕）、エポキシ系（例えば、エポキシ化大豆油、エポキシ化アマニ油〔商品名：Ｏ−１３０Ｐ（旭電化（株）製）、Ｏ−１８０Ａ（旭電化（株）製）等〕）等が挙げられる。
【００１３】
安定剤としては、Ｐｂ系（例えば、ステアリン酸鉛）、Ｂａ−Ｚｎ系（例えば、商品名：ＭＡＲＫ  ＲＡＰ−１４（旭電化（株）製）、ＭＡＲＫ  ＡＣ−１８６（旭電化（株）製）等〕）、Ｃａ−Ｚｎ系（例えば、〔商品名：ＭＡＲＫ  ５９３（旭電化（株）製）、ＭＡＲＫ  ＳＰ−７０（旭電化（株）製）、シナカレッドＮＬＣ（品川化工（株）製）等〕）、Ｃａ系（例えば、ステアリン酸カルシウム）、Ｚｎ系（例えば、ステアリン酸亜鉛）、Ｓｎ系（例えば、ジノルマルオクチル錫メルカプト、メチル錫メルカプト〔商品名：ＭＡＲＫ  ４６５（旭電化（株）製）、ＭＡＲＫ  １９２０（旭電化（株）製）等〕）等が挙げられる。
【００１４】
充填剤としては、炭酸カルシウム、焼成クレー、タルク、シリカ等が挙げられる。
本発明に使用されるポリ塩化ビニルテープは、ＰＶＣ組成物に蛍光顔料および蓄光顔料が必須に添加されるが、必要に応じて上記成分以外の任意の添加剤をＰＶＣに対し、１０重量％以下で使用することができる。このような添加剤としては、難燃剤として、例えば、三酸化アンチモン、三酸化モリブデン、三酸化ケイ素等が挙げられる。
【００１５】
本発明のポリ塩化ビニルテープは、ＰＶＣ組成物の組成成分を適宜選定することによりそのテープ自体の表面に粘着性を付与することもできる。この場合は、ポリ塩化ビニルテープ表面に粘着剤を担持させることなく粘着テープとして用いることもできる。そして、粘着力の程度は使用目的に応じて適宜選定できる。例えば、単なるマーカー等は着脱が容易なように粘着力を調整することもできる。
【００１６】
本発明のポリ塩化ビニルテープは、上記各組成成分を混練、分散し、次いでテープ化するという従来公知の方法で製造することができる。
また、上記ポリ塩化ビニルテープに粘着剤を担持させるという従来公知の方法を適用することにより本発明の蛍光性ポリ塩化ビニル粘着テープを製造することができる。
【００１７】
具体的には、粘着剤のみをポリ塩化ビニルテープ表面に保持させたもの、あるいはプライマーをポリ塩化ビニルテープ上に設けた後このプライマー上に粘着剤を保持させたもの等が例示される。粘着剤、プライマーは公知ものが使用される。
粘着剤としては、天然ゴム系または合成ゴム系、例えば、ＳＢＲ１００重量部に対し、粘着付与剤、例えば、ロジンエステル、テルペンフェノール等を１〜１００重量部用いたもの等が好ましい。
【００１８】
【実施例】
以下、本発明の具体的実施例について説明するが、本発明はこれに限定されるものではない。尚、「部」は「重量部」を指す。
実施例１
ＰＶＣ組成物１００部〔ＰＶＣ（ｐ＝１３００）１００部、可塑剤（ＤＯＰ）５０部、安定剤（Ｂａ−Ｚｎ系）３部、充填剤（炭酸カルシウム）５部〕、蛍光顔料（有機染料系）１０部、蓄光顔料（Ｚｎ−Ｃｕ系）１０部を混練配合し、次いでテープ化し、表面に乾燥厚が２０μｍの天然ゴム系からなる粘着剤を担持させて、本発明の蛍光性ポリ塩化ビニル粘着テープを作製した。
【００１９】
実施例２〜５、比較例１〜２
実施例１において、蛍光顔料と蓄光顔料の配合量を表１に記載のように変更した他は、実施例１と同様にして粘着テープを作成した。
上記得られた試料の下記昼間視認性と夜間視認性について評価し、その結果を表１に示した。
【００２０】
昼間視認性：蛍光灯下１ｍの所で一般色シートとの比較である。ここで一般色シートとは、主に黒色であり、カーボンにて着色している。用途は結束、集束を目的としているものである。
◎：反射率１００％以上
○：反射率８０％以上
△：反射率６０％以上
×：反射率５０％未満（一般色と同等）
ここで、反射率とは、分光反射率曲線における特定波長の反射率（この時、蛍光成分は約６００ｎｍ）を意味する。
【００２１】
夜間視認性：蛍光灯下１ｍの所で１時間光を当てた後、暗所に置き続け、発光している時間。
◎：１ヶ月後においても視認性を保持している。
○：やや劣るが１ヵ月〜２週間の間は視認性を保持できる。
△：視認性においてかなり劣る。
【００２２】
×：視認性がない。
【００２３】
【表１】
0003547026.tif 000002
【００２４】
表１より、ＰＶＣ組成物に蓄光顔料を配合しない比較例１は夜間視認性がなく、ＰＶＣ組成物に蛍光顔料を配合しない比較例２は昼間視認性に劣るが、蛍光顔料および蓄光顔料を所定量配合した本発明の実施例は夜間視認性および昼間視認性を有し、特に実施例１、３ではそれら両者が共に優れていることが分かる。
【００２５】
【発明の効果】
本発明の蛍光性ポリ塩化ビニル粘着テープは、ＰＶＣ組成物に蛍光顔料と蓄光顔料を所定量含有せしめるだけで容易に製造でき、蛍光性、蓄光性を共に有し、照明時及び暗中において良い視認性を発揮できるので、特に暗中での作業の効率化を図ることができると共にテープに美観を付与することができる。